СПОСОБ ИЗГОТОВЛЕНИЯ ЗАЩИЩЕННЫХ ОТ КОРРОЗИИ ПЛОСКИХ СТАЛЬНЫХ ИЗДЕЛИЙ

1. Способ изготовления защищенных от коррозии плоских стальных изделий,
при котором с помощью электролитического осаждения наносят содержащее цинк покрытие, причем плоское стальное изделие при необходимости механически и/или химически окончательно очищают и окончательно очищенное, содержащее цинк покрытие с помощью осаждения паров наносят второй, имеющий в своей основе магний, покрывающий слой и
при нормальной атмосфере после нанесения второго покрывающего слоя осуществляют последующую термическую обработку имеющего покрытие плоского стального изделия для образования диффузионного или конвекционного слоя между содержащим цинк и имеющим в своей основе магний покрытиями при температуре обработки, которая составляет от 320 до 3350°С.
2. Способ по п.1, характеризующийся тем, что плоское стальное изделие, снабженное содержащим цинк покрытием, в ходе своей окончательной очистки с помощью промывки щелочными средствами для предварительного кондиционирования жидкостно-химическим способом подвергают предварительному кондиционированию.
3. Способ по п.1 или 2, характеризующийся тем, что плоское стальное изделие, снабженное содержащим цинк покрытием, в ходе своей окончательной очистки декапируют с помощью промывки кислотой, в частности соляной кислотой.
4. Способ по п.3, характеризующийся тем, что плоское стальное изделие после декапирования промывают полностью умягченной водой.
5. Способ по п.1 или 2, характеризующийся тем, что последующая термическая обработка заканчивается в течение временного промежутка максимум 15 секунд.
6. Способ по п.1 или 2, характеризующийся тем, что плоское стальное изделие, снабженное содержащим цинк покрытием, при поступлении на осаждение паров на своей свободной поверхности имеет шероховатость Ra, по меньшей мере, 1,4 µм.
7. Способ по п.1 или 2, характеризующийся тем, что наивысшая цифра RPC плоского стального изделия, снабженного содержащим цинк покрытием, при поступлении на осаждение паров составляет, по меньшей мере, 60/см.
8. Способ по п.1 или 2, характеризующийся тем, что плоское стальное изделие, снабженное содержащим цинк покрытием, перед своим поступлением на осаждение паров нагревают до температуры, лежащей выше температуры помещения, однако ниже температуры сплавления магниевого покрытия, или сохраняется при этой температуре.